(57)【要約】【課題】モスアイ構造による反射防止物品に関して、安定かつ確実に多数の金型を作製できるようにすることを目的とする。【解決手段】反射防止物品１の微細凹凸形状に対応する微細凹凸形状を備えた原版２１に、賦型樹脂層２２を作製する塗工工程ＳＰ３−１と、前記賦型樹脂層２２を半硬化させて微細凹凸形状を備えた凹凸面層１２を作製する半硬化工程ＳＰ３−２と、前記凹凸面層１２を前記原版２１から剥離する剥離工程ＳＰ３−３と、前記剥離工程ＳＰ３−３で剥離した前記凹凸面層１２を、賦型用金型１０の基材１１に積層する積層工程ＳＰ３−４と、前記積層工程ＳＰ３−４で積層した前記凹凸面層１２を硬化させて賦型用金型１０を作製する本硬化工程ＳＰ３−５と、前記賦型用金型１０を使用した賦型処理により前記反射防止物品１を作製する賦型工程とを備える。【選択図】図４
2017173690.tif 000002
【特許請求の範囲】
【請求項１】
反射防止を図る電磁波の波長帯域の最短波長以下の間隔で微小突起又は微細穴を密接配置した微細凹凸形状を備えた反射防止物品の製造方法において、
前記反射防止物品の微細凹凸形状に対応する微細凹凸形状を備えた原版に、賦型樹脂層を作製する塗工工程と、
前記賦型樹脂層を半硬化させて微細凹凸形状を備えた凹凸面層を作製する半硬化工程と、
前記凹凸面層を前記原版から剥離する剥離工程と、
前記剥離工程で剥離した前記凹凸面層を、賦型用金型の基材に積層する積層工程と、
前記積層工程で積層した前記凹凸面層を硬化させて賦型用金型を作製する本硬化工程と、
前記賦型用金型を使用した賦型処理により前記反射防止物品を作製する賦型工程とを備える
反射防止物品の製造方法。
【請求項２】
反射防止を図る電磁波の波長帯域の最短波長以下の間隔で微小突起又は微細穴を密接配置した微細凹凸形状を備えた反射防止物品の製造方法において、
前記反射防止物品の微細凹凸形状に対応する微細凹凸形状を備えた原版から第１の賦型用金型を作製する第１の賦型用金型作製工程と、
前記第１の賦型用金型から第２の賦型用金型を作製する第２の賦型用金型作製工程と、
前記第２の賦型用金型を使用した賦型処理により前記反射防止物品を作製する賦型工程とを備え、
前記第１の賦型用金型作製工程は、
前記原版に、賦型樹脂層を作製する塗工工程と、
前記賦型樹脂層を半硬化させて微細凹凸形状を備えた凹凸面層を作製する半硬化工程と、
前記凹凸面層を前記原版から剥離する剥離工程と、
前記剥離工程で剥離した前記凹凸面層を、賦型用金型の基材に積層する積層工程と、
前記積層工程で積層した前記凹凸面層を硬化させて前記第１の賦型用金型を作製する本硬化工程とを備える
反射防止物品の製造方法。
【請求項３】
前記第１の賦型用金型作製工程は、
前記本硬化工程に続いて、前記凹凸面層の表面に金属薄膜を作製する金属薄膜作製工程を備える
請求項２に記載の反射防止物品の製造方法。
【請求項４】
前記本硬化工程は、
前記反射防止物品に対応する表面形状を備えた押圧部材により前記凹凸面層を変形させた状態で硬化させる
請求項１、請求項２、請求項３の何れかに記載の反射防止物品の製造方法。
【請求項５】
反射防止を図る電磁波の波長帯域の最短波長以下の間隔で微小突起又は微細穴を密接配置した微細凹凸形状を備えた賦型用金型の製造方法において、
前記微細凹凸形状に対応する形状を備えた原版に、硬化性樹脂を塗工して賦型樹脂層を作製する塗工工程と、
前記賦型樹脂層を半硬化させて凹凸面層を作製する半硬化工程と、
前記凹凸面層を前記原版から剥離する剥離工程と、
前記剥離工程で剥離した前記凹凸面層を、前記賦型用金型の基材に積層する積層工程と、
前記積層工程で積層した前記凹凸面層を硬化させて前記賦型用金型を作製する本硬化工程とを備える
賦型用金型の製造方法。
【発明の詳細な説明】
【技術分野】
【０００１】
本発明は、反射防止を図る電磁波の波長帯域の最短波長以下の間隔で多数の微小突起を密接配置して反射防止を図る反射防止物品に関するものである。
【背景技術】
【０００２】
近年、フィルム形状の反射防止物品である反射防止フィルムに関して、透明基材（透明フィルム）の表面に多数の微小突起を密接して配置することにより、反射防止を図る方法が提案されている（特許文献１〜３参照）。この方法は、モスアイ（ｍｏｔｈ  ｅｙｅ（蛾の目））構造の原理を利用したものであり、入射光に対する屈折率を基板の厚み方向に連続的に変化させ、これにより屈折率の不連続界面を消失させて反射防止を図るものである。
【０００３】
このモスアイ構造に係る反射防止物品では、隣接する微小突起の間隔ｄが、反射防止を図る波長帯域の最短波長Λｍｉｎ以下（ｄ≦Λｍｉｎ）となるよう、微小突起が密接して配置される。また各微小突起は、透明基材に植立するように、さらに透明基材より先端側に向かうに従って徐々に断面積が小さくなるように（先細りとなるように）作製される。
【０００４】
このような反射防止物品に関して、特許文献４には、陽極酸化処理とエッチング処理とを交互に実行してモスアイ構造に係る微細構造を備えた原版（いわゆるマザー版である）を作製し、この原版を使用して反射防止物品を作製するための賦型用金型（いわゆるスタンパである）を多数作製する方法が開示されている。
【０００５】
ところで特許文献４に開示のように、原版を使用して賦型用金型を作製し、この賦型用金型から反射防止物品を生産する場合には、効率良く多くの金型を作製して反射防止物品の生産効率を向上することができる。
【０００６】
しかしながらこのようにモスアイ係る反射防止物品に関して、原版から賦型用金型を作製し、この賦型用金型から反射防止物品を生産する場合、結局、原版は、陽極酸化処理とエッチング処理との交互の実行により作製することになる。この場合、結局、アルミニウム材を適用して陽極酸化処理とエッチング処理とを交互に実行して原版を作製することになり、この原版表面には、陽極酸化処理によりこのアルミニウム材の表面がアルミニウムの酸化物の被膜で一様に覆われ、この金属酸化膜に微細構造が作製されることになる。なおこの金属酸化膜は、一方向にしか電流を通さないバルブとして機能することによりバルブ金属の酸化物と呼ばれる。
【０００７】
アルミニウムのバブル金属の酸化物は、アルマイトであり、いわゆる硬い材料であり、変形し難くい特長があり、これにより原版は、硬く変形し難いことになる。またこの原版には、モスアイ構造に対応する微細構造が作製されており、原版より多数の賦型用金型を作製する場合には、この微細構造を原版から賦型用金型に繰り返し転写することになる。
【０００８】
これによりこのように原版から金型を作製する場合、原版が損傷したりし、安定かつ確実に多数の金型を作製することが困難な問題があった。
【先行技術文献】
【特許文献】
【０００９】
【特許文献１】特開昭５０−７００４０号公報
【特許文献２】特表２００３−５３１９６２号公報
【特許文献３】特許第４６３２５８９号公報
【特許文献４】特開２００５−１５６６９５号公報
【発明の概要】
【発明が解決しようとする課題】
【００１０】
本発明はこのような状況に鑑みてなされたものであり、モスアイ構造による反射防止物品に関して、安定かつ確実に多数の金型を作製できるようにすることを目的とする。
【課題を解決するための手段】
【００１１】
本発明者は、上記課題を解決するために鋭意研究を重ね、半硬化状態で原版より賦型樹脂層を剥離した後、さらに硬化する、との着想に至り、本発明を完成するに至った。
【００１２】
具体的には、本発明では、以下のようなものを提供する。
【００１３】
（１）  反射防止を図る電磁波の波長帯域の最短波長以下の間隔で微小突起又は微細穴を密接配置した微細凹凸形状を備えた反射防止物品の製造方法において、
前記反射防止物品の微細凹凸形状に対応する微細凹凸形状を備えた原版に、賦型樹脂層を作製する塗工工程と、
前記賦型樹脂層を半硬化させて微細凹凸形状を備えた凹凸面層を作製する半硬化工程と、
前記凹凸面層を前記原版から剥離する剥離工程と、
前記剥離工程で剥離した前記凹凸面層を、賦型用金型の基材に積層する積層工程と、
前記積層工程で積層した前記凹凸面層を硬化させて賦型用金型を作製する本硬化工程と、
前記賦型用金型を使用した賦型処理により前記反射防止物品を作製する賦型工程とを備える反射防止物品の製造方法。
【００１４】
（１）によれば、半硬化状態で凹凸面層を原版から剥離することにより、いわゆる柔らかい状態で凹凸面層を原版から剥離することができ、これにより原版の損傷を充分に防止することができる。またこのようにして剥離した後に、さらに硬化させることにより、賦型用金型として充分な強度を確保することができる。これらにより安定かつ確実に多数の金型を作製することができる。
【００１５】
（２）  反射防止を図る電磁波の波長帯域の最短波長以下の間隔で微小突起又は微細穴を密接配置した微細凹凸形状を備えた反射防止物品の製造方法において、
前記反射防止物品の微細凹凸形状に対応する微細凹凸形状を備えた原版から第１の賦型用金型を作製する第１の賦型用金型作製工程と、
前記第１の賦型用金型から第２の賦型用金型を作製する第２の賦型用金型作製工程と、
前記第２の賦型用金型を使用した賦型処理により前記反射防止物品を作製する賦型工程とを備え、
前記第１の賦型用金型作製工程は、
前記原版に、賦型樹脂層を作製する塗工工程と、
前記賦型樹脂層を半硬化させて微細凹凸形状を備えた凹凸面層を作製する半硬化工程と、
前記凹凸面層を前記原版から剥離する剥離工程と、
前記剥離工程で剥離した前記凹凸面層を、賦型用金型の基材に積層する積層工程と、
前記積層工程で積層した前記凹凸面層を硬化させて前記第１の賦型用金型を作製する本硬化工程とを備える反射防止物品の製造方法。
【００１６】
（２）によれば、半硬化状態で凹凸面層を原版から剥離することにより、いわゆる柔らかい状態で凹凸面層を原版から剥離することができ、これにより原版の損傷を充分に防止することができる。またこのようにして剥離した後に、さらに硬化させることにより、第１の賦型用金型として充分な強度を確保することができる。これらにより安定かつ確実に多数の金型を作製することができる。
【００１７】
（３）  （２）において、
前記第１の賦型用金型作製工程は、
前記本硬化工程に続いて、前記凹凸面層の表面に金属薄膜を作製する金属薄膜作製工程を備える反射防止物品の製造方法。
【００１８】
（３）によれば、第２の賦型用金型を紫外線硬化性樹脂を使用した賦型処理により作製する場合に、この紫外線硬化性樹脂の硬化の際の紫外線を遮光することができ、これにより第１の賦型用金型を長寿命化することができ、一段と生産性を向上することができる。
【００１９】
（４）  （１）、（２）、（３）の何れかにおいて、
前記本硬化工程は、
前記反射防止物品に対応する表面形状を備えた押圧部材により前記凹凸面層を変形させた状態で硬化させる反射防止物品の製造方法。
【００２０】
（４）によれば、賦型対象面が曲面等の非平坦面である場合に、半硬化状態の柔軟性を有効に利用して、この曲面等に対応する形状に凹凸面層を変形させることができ、種々の賦型対象面の反射防止を図ることができる。
【００２１】
（５）  反射防止を図る電磁波の波長帯域の最短波長以下の間隔で微小突起又は微細穴を密接配置した微細凹凸形状を備えた賦型用金型の製造方法において、
前記微細凹凸形状に対応する形状を備えた原版に、硬化性樹脂を塗工して賦型樹脂層を作製する塗工工程と、
前記賦型樹脂層を半硬化させて凹凸面層を作製する半硬化工程と、
前記凹凸面層を前記原版から剥離する剥離工程と、
前記剥離工程で剥離した前記凹凸面層を、前記賦型用金型の基材に積層する積層工程と、
前記積層工程で積層した前記凹凸面層を硬化させて前記賦型用金型を作製する本硬化工程とを備える賦型用金型の製造方法。
【００２２】
（５）によれば、原版から賦型用金型を作製し、この賦型用金型を使用した賦型処理により反射防止物品を作製する場合、原版から第１の賦型用金型を作製し、この第１の賦型用金型から第２の賦型用金型を作製し、この第２の賦型用金型を使用した賦型処理により反射防止物品を作製する場合等において、半硬化状態で凹凸面層を原版から剥離することにより、いわゆる柔らかい状態の賦型樹脂層を原版から剥離することができ、これにより原版の損傷を充分に防止することができる。またこのようにして剥離した後に、さらに硬化させることにより、賦型用金型として充分な強度を確保することができる。これらにより安定かつ確実に多数の金型を作製することができる。
【発明の効果】
【００２３】
本発明によれば、モスアイ構造による反射防止物品に関して、安定かつ確実に多数の金型を作製することができる。
【図面の簡単な説明】
【００２４】
【図１】本発明の第１実施形態に係る反射防止物品の説明に供する断面図である。
【図２】図１の反射防止物品に係るレンズシートと賦型用金型との説明に供する図である。
【図３】図１の反射防止物品の製造工程の説明に供する断面図である。
【図４】金型作製工程を示すフローチャートである。
【図５】原版作製工程を示すフローチャートである。
【図６】図４の各工程の説明に供する断面図である。
【図７】本発明の第２実施形態に係る賦型用金型の製造工程を示すフローチャートである。
【図８】図７の各工程の説明に供する断面図である。
【図９】金属薄膜の説明に供する断面図である。
【発明を実施するための形態】
【００２５】
〔第１実施形態〕
〔反射防止物品〕
図１（Ａ）は、本発明の第１実施形態に係る反射防止物品を示す断面図であり、図１（Ｂ）は、その反射防止層２側を部分的に拡大して示す断面図である。この反射防止物品１は、曲面による平坦でない面（以下、適宜、非平坦面と呼ぶ）を備えた反射防止物品であり、この曲面の反射を反射防止層２により低減する。より具体的に、反射防止物品１は、この曲面がレンズ面１Ａである微小レンズであり、このレンズ面１Ａに反射防止層２が作製されて反射防止が図られる。
【００２６】
ここで反射防止層２は、モスアイ構造の反射防止面を反転させた形状による微細凹凸を備えた反射防止層である。モスアイ構造の反射防止面は、反射防止を図る波長帯域の最短波長Λｍｉｎ以下のピッチにより微小突起を密接配置した構成である。従って反射防止層２は、この微小突起に対応する微細穴３が、反射防止を図る最短波長以下のピッチにより密接配置された微細凹凸面層を備える。
【００２７】
この反射防止物品１は、レンズとして機能する光学部品であることにより、透明部材によりレンズ面１Ａを備えたレンズ本体４が形成される。これにより反射防止物品１は、例えば撮像素子に、他のレンズと組み合わされて配置され、この撮像素子の撮像面に入射光を集光する。ここでレンズ本体４は、例えば硝材の研磨、ポリカーボネート等の透明樹脂材の射出成型等により作製される。この実施形態において、レンズ本体４は、透明樹脂材料の射出成型による多数個取りにより、複数のレンズ本体４が接続された状態で一体に作製され、この状態で、レンズ本体４に反射防止層２を作製した後、個々にレンズ本体４に分離して効率良く作製される。
【００２８】
より具体的には、図２（Ａ）に示すように、レンズ本体４は、マトリックス状に配置してなるレンズ本体４の側面を、シート状の接続部４Ａにより接続したシート形状のレンズ集合体によりレンズシート６が形成される。反射防止物品１は、このレンズシート６に設けられたレンズ本体４に纏めて反射防止層２が作製された後、個々にレンズ本体４に分離して作製される。なおレンズ本体４を個々に分離した後に反射防止層２を作製してもよく、またオンチップの手法により反射防止層２を作製してウエハ状態の実装対象にレンズシート６の形態で配置した後、個々に分離しても良く、種々の手法により作製する場合に広く適用することができる。
【００２９】
反射防止層２は、賦型処理に使用する透明の賦型樹脂層５を賦型処理して形成される。ここでこの実施形態において、この賦型樹脂層５には、光硬化性樹脂である紫外線硬化性樹脂が適用されるものの、この種の光学部品の賦型処理に使用する各種の材料を広く適用することができる。反射防止層２は、レンズ本体４の表面形状であるレンズ面１Ａに対してほぼ一定の厚みにより、レンズ面１Ａに倣った曲面形状によりレンズ本体４側面が作製され、このレンズ面１Ａとは逆側面である表側面に、モスアイ構造による反射防止面の反転形状による微細凹凸面が設けられる。これによりこの実施形態では、このレンズ面１Ａにおける入出射光に関して、反射光を充分に低減できるように構成される。
【００３０】
なお反射防止層２は、このようなレンズ面に配置する以外に、各種の曲面形状等による非平坦面を備えた光学部品に配置する場合、さらには平坦面を備えたミラー、回折格子等の光学部品に配置する場合等、種々の光学部品、透明部品、非透明の部材に設けて反射防止を図ることができる。
【００３１】
なお反射防止層２は、規則的に微細穴３を密接配置して作製しても良く、また不規則な配置により微細穴３を作製してもよい。また微細穴３は、深さ方向に複数の頂部を備えるように作製してもよく、深さ方向に１つの頂部を備えるように作製してもよい。なお深さ方向に複数の頂部を備えるように作製した場合、深さ方向に頂部が１つだけの場合に比して、反射防止に係る特性を、深さの異なる微細穴による特性を合成した特性とすることができ、反射防止を図る特性を広帯域化することができる。
【００３２】
ここで規則的に微細穴３を配置する場合、この規則的な配置に係る隣接する微細穴３の間隔は、隣接する微細穴３間の深さ方向の頂部の間隔である。これによりこの間隔を、反射を制限する波長帯域の最短波長以下とすることにより、充分に反射防止を図ることができる。これに対して微細穴３を不規則な配置により作製する場合、隣接する微細穴３間の深さ方向の頂部における間隔を順次計測して平均値を求め、この平均値を、反射を制限する波長帯域の最短波長以下とすることにより反射防止を図ることができる。しかしながら充分に反射防止を図る観点からは、このようにして求めた平均値と標準偏差とから求められる９９％信頼区間の上限値（平均値（ＡＶ）＋標準偏差（３σ））を、反射を制限する波長帯域の最短波長以下とすることにより一段と確実に反射防止を図ることができる。
【００３３】
なお反射防止層２は、モスアイ構造による反射防止面の反転形状に代えて、モスアイ構造による反射防止面の形状により作製してもよい。この場合、隣接する微小突起の頂部間の間隔（平均値又は９９％信頼区間の上限値）を、同様に、反射を制限する波長帯域の最短波長以下とすることにより充分に反射防止を図ることができる。
【００３４】
〔反射防止物品の製造工程〕
図３は、この反射防止物品１の製造工程の説明に供する断面図である。この製造工程では、レンズシート製造工程において、射出成型によりレンズシート６が作製される。また反射防止層２の作製に使用する光硬化性樹脂が賦型用金型１０に塗布されて賦型樹脂層２Ａが形成される。なお賦型用金型１０に賦型樹脂層２Ａを作製する代わりに、レンズシート６側に賦型樹脂層２Ａを作製しても良く、賦型用金型１０とレンズシート６の双方に賦型樹脂層２Ａを作製してもよい。賦型用樹脂の塗布は、ダイコート法等、この種の樹脂層の作製に使用する種々の手法を適用することができる。
【００３５】
ここで賦型用金型１０は、レンズシート６との対比により図２（Ｂ）に示すように、反射防止層２を作製する側のレンズシート６の表面形状に倣った大きな凹凸形状面（モスアイ構造に係る微細凹凸形状に比してピッチ及び振幅が大きな凹凸形状であり、この実施形態ではレンズ面１Ａの曲面形状である）を備え、さらにこの大きな凹凸形状面に、反射防止層２の表面形状に対応するモスアイ構造に係る微細凹凸形状を備える。賦型用金型１０は、基材１１に、凹凸面層１２、凹凸面層用基材１３の積層体を積層して作製される。
【００３６】
ここで基材１１は、この種の賦型処理用の金型に使用することが可能な各種の部材を適用することができ、例えば銅、アルミ、各種の鋼材等による金属材料、ガラス材等を適用することができる。賦型樹脂層２Ａに、紫外線硬化性樹脂等の光硬化性樹脂を使用する場合、基材１１は、ガラス板等の透光性の材料を適応することにより賦型用金型１０側からも紫外線等の、賦型樹脂層２Ａの硬化に供する光を照射することができる。これにより紫外線の照射量等を広い範囲で簡易かつ種々に設定、変更することができ、これにより工程設計の自由度を高めることができる。
【００３７】
凹凸面層１２は、原版を使用した賦型処理によって微細凹凸形状が作製された賦型樹脂層であり、モスアイ構造による微小突起を密接配置した微細凹凸形状がこの賦型処理により表面に作製される。またさらにこの微細凹凸形状に、レンズシート６の表面形状に倣った大きな凹凸形状面が重畳するようにして作製される。
【００３８】
凹凸面層１２は、賦型処理に適用可能な各種の樹脂材料により形成される。すなわち凹凸面層１２は、作製工程で詳細に説明するように、原版（マザー版）を使用した賦型処理により作製され、凹凸面層用基材１３は、この原版を使用した賦型処理における基材であり、凹凸面層１２を支持する支持体である。凹凸面層用基材１３は、凹凸面層１２と一体に原版から引きはがされた後、凹凸面層１２と一体に基材１１に配置される。これにより凹凸面層１２は、この種の賦型処理に使用する各種賦型処理用樹脂材を適用することができ、例えば紫外線硬化性樹脂等の光硬化性樹脂を適用することができる。
【００３９】
凹凸面層用基材１３は、この種の賦型処理に適用可能な各種のフィルム材、シート材を適用することができ、光硬化性樹脂により凹凸面層１２を作製する場合には、ＰＥＴフィルム、ＴＡＣフィルム等の透明樹脂材を適用することが好ましい。なおこの場合、光硬化性樹脂の硬化に供する光に対して透明であれば、基材１３側から硬化に供する光を照射することができ、工程設計の自由度を向上することができる。
【００４０】
なお凹凸面層用基材１３を省略して、凹凸面層１２のみ配置するようにしてもよい。このように凹凸面層１２のみ配置する場合、又は基材１３と一体に凹凸面層１２を配置する場合、基材１１との間に紫外線硬化性樹脂等による接着材層を設けて配置されるものの、この基材１１との間に密着力を強化する密着力強化層等を設けるようにしてもよく、さらには粗面化処理等の密着力強化処理を実行してもよい。
【００４１】
なお平面形状を備えたミラー、回折格子等の光学部品に適用して反射防止を図る場合、賦型用金型１０にあって、凹凸面層１２の表面形状は、上述したレンズ面１Ａに対応するような大きな凹凸面層が省略されて、平坦面にモスアイ構造に対応する微細凹凸形状が作製されることは言うまでも無い。
【００４２】
続いてこの製造工程は、図３（Ｂ）に示すように、押圧ローラを使用した押圧等により、賦型用金型１０にレンズシート６を充分に押し付け、これにより賦型樹脂層２Ａに係る未硬化状態で液状の紫外線硬化性樹脂をレンズシート６に充分に密着させると共に、賦型用金型１０に作製された微細な凹部に充分に充填する。この製造工程は、その後、紫外線（ＵＶ）の照射により賦型樹脂層２Ａを硬化させ、これによりこのレンズシート６に設けられたレンズ本体４のレンズ面１Ａに反射防止層２を作製する。
【００４３】
この製造工程では、続いて図３（Ｃ）に示すように、反射防止層２と一体に、レンズシート６を賦型用金型１０から剥離し、その後、個々に反射防止物品１を分離して作製される。なおこのレンズシート６を賦型用金型１０から容易に剥離できるように、反射防止層２を半硬化状態で剥離した後、紫外線の照射、加熱等により硬化を進めるようにして、２段階の紫外線の照射により硬化させてもよい。
【００４４】
〔賦型用金型１０の製造工程〕
図４は、賦型用金型１０に係る金型作製工程を示すフローチャートである。この作製工程は、原版作製工程ＳＰ２において、原版を作製した後、続く賦型用金型作製工程ＳＰ３において、原版作製工程ＳＰ２で作製した原版を使用して賦型用金型１０を作製する。これによりこの実施形態では、多数の賦型用金型１０を１つの原版より作製して効率良く反射防止物品１を作製する。
【００４５】
〔原版作製工程〕
図５は、原版作製工程ＳＰ２を示すフローチャートである。ここで原版は、少なくとも表面にアルミニウム層が設けられた平板形状による母材の表面を加工して作製される。この作製工程は、電界研磨工程において、電解溶出作用と砥粒による擦過作用との複合による電解複合研磨法によって基材の表面を超鏡面化する。ここでこの基材には、例えば銅、ステンレス等の金属材料を適用することができるものの、ガラス板材等の透明基材を適用して、基材側からスタンパの作製に供する紫外線等を照射できるようにしてもよい。このようにすれば、凹凸面層用基材１３に金属フィルム等の不透明フィルム材を適用して賦型用金型１０を作製することができる。
【００４６】
続いてこの工程は、アルミニウム層形成工程において、基材の表面にアルミニウムをスパッタリングすることにより、純度の高いアルミニウム層を基材表面に作製し、原版作製用の母材を作製する。
【００４７】
この工程は、続いて、陽極酸化工程Ａ１、…、ＡＮ、エッチング工程Ｅ１、…、ＥＮを交互に繰り返して母材を処理する。これによりこの工程は、陽極酸化工程Ａ１、…、ＡＮにより母材表面に微細穴を作製し、さらにこの作製した微細穴を掘り進める。またこのようにして作製、掘り進めた微細穴の穴径をエッチング工程Ｅ１、…、ＥＮ、…により拡大し、これにより深さ方向に徐々に先細りとなる形状に微細穴を整形する。
【００４８】
なお陽極酸化工程では、例えば負極に炭素棒、ステンレス板材等を使用する場合のように、アルミニウムの陽極酸化に適用される各種の手法を広く適用することができる。また溶解液についても、中性、酸性の各種溶解液を使用することができ、より具体的には、例えば硫酸水溶液、シュウ（蓚）酸水溶液、リン酸水溶液等を使用することができる。この製造工程は、この陽極酸化工程Ａ１、…、ＡＮにおける、液温、印加する電圧、陽極酸化に供する時間等の管理により、微細な穴をそれぞれ目的とする深さ及び微小突起形状に対応する形状に作製する。
【００４９】
またエッチング工程は、母材をエッチング液に浸漬して実行され、この種の処理に適用される各種エッチング液を広く適用することができる。より具体的には、例えば硫酸水溶液、シュウ酸水溶液、リン酸水溶液等を使用することができる。なお陽極酸化処理に用いる溶解液と同じ液を、電圧印加無しで用いることにより、溶解液をエッチング液としても兼用してもよい。
【００５０】
この製造工程では、陽極酸化工程Ａ１、…、ＡＮ、エッチング工程Ｅ１、…、ＥＮの交互の繰り返しにより所望する微細凹凸形状を作製すると、母材を洗浄、乾燥し、これにより原版が完成する。
【００５１】
〔スタンパ作製工程〕
このようにして原版を作製すると、この工程は、図６（Ａ）に示すように、賦型用金型作製工程ＳＰ３における塗工工程ＳＰ３−１において、凹凸面層１２の作製に供する硬化性樹脂による賦型用樹脂材の塗工液をダイ等により凹凸面層用基材１３に塗工する。塗工液の塗工については、ダイによる場合に限らず、各種の手法を適用することができる。これによりこの製造工程では、凹凸面層用基材１３に賦型樹脂層２２を作製する。
【００５２】
続いてこの製造工程は、押圧ローラ等により、原版２１に凹凸面層用基材１３を加圧押圧し、これにより凹凸面層用基材１３に賦型用樹脂材を充分に密着させると共に、原版２１に形成された微細な凹部に賦型用樹脂材を充分に充填する（図６（Ｂ））。この状態で、続く半硬化工程ＳＰ３−２において、紫外線の照射により賦型用樹脂材を半硬化させ、これにより微細な表面凹凸形状を半硬化した硬化性樹脂層により作製して凹凸面層１２を作製する。
【００５３】
ここで硬化性樹脂材を充分に硬化させた場合、原版２１に形成されたモスアイ構造に係る微細穴が、硬く変形し難い材料であるバブル金属の酸化物の陽極酸化、エッチングにより作製されていることにより、凹凸面層１２と一体に凹凸面層用基材１３を剥離する際に、原版の表面に形成された微細凹凸形状が損傷する恐れがある。そこでこの実施形態では、半硬化状態により凹凸面層１２を作製した後、凹凸面層用基材１３と一体に剥離する。
【００５４】
ここでこの半硬化状態は、硬化状態に比して柔軟性を備えた状態であり、これにより原版の損傷を有効に回避することができ、その結果、安定かつ確実に原版から多数の賦型用金型を作製することができる。ここで凹凸面層１２の半硬化状態は、凹凸面層１２を凹凸面層用基材１３と一体に原版２１から剥離する際に、原版２１の表面から転写された微細凹凸形状を保持するのに充分な硬度を保ちつつ、かつ剥離時における応力によっては原版２１の表面の微細凹凸形状に損傷を与えない程度に柔軟性を保つことように設定される。より具体的に、硬度により硬化状態を表して本硬化を１００％とした場合、硬化状態が５０％以上８０％以下となるように、より好ましくは６０％以上７０％以下となるように紫外線が照射される。
【００５５】
尚、硬化状態の測定は、賦型用樹脂におけるラジカル重合性不飽和基の反応率で求めることができ、フーリエ変換赤外分光光度計（ＦＴ−ＩＲ）を使用し、硬化前後のＦＴ−ＩＲチャートのラジカル重合性不飽和基の特性ピークの消失割合から測定することができる。より具体的には、本願実施例の紫外線硬化アクリル樹脂において基準値を約１７３０［ｃｍ−１］に定め、特性ピークを８１０［ｃｍ−１］として消失割合を測定した値である。
【００５６】
このようにして半硬化状態により凹凸面層１２を作製すると、この製造工程は、剥離工程ＳＰ３−３において、凹凸面層１２と一体に凹凸面層用基材１３を剥離する（図６（Ｃ））。続いて積層工程ＳＰ３−４において、このようにして剥離した凹凸面層１２と凹凸面層用基材１３の積層体を賦型用金型１０の基材１１に積層する（図６（Ｄ））。
【００５７】
ここでこのようにして基材１１に配置された凹凸面層１２は、充分に柔軟性を備えている。これにより図６（Ｅ）に示すように、反射防止物品１に対応する曲面形状を備えた押圧部材１８を配置すれば、押圧部材１８の自重により凹凸面層１２を変形させることができる。また必要に応じて押圧力を加えることにより、この変形を促進することができる。
【００５８】
これによりこの実施形態では、本硬化工程ＳＰ３−５において、レンズシート６を押圧部材１８に適用して、レンズシート６の押圧により凹凸面層１２の表面形状をレンズ面１Ａに対応する形状に変形させた状態で、紫外線（ＵＶ）の照射により凹凸面層１２を本硬化させ、これにより賦型用金型１０を作製する。
【００５９】
この製造工程は、このようにして基材１１の表面に凹凸面層１２と凹凸面層用基材１３との積層体を配置する際に、紫外線硬化性樹脂等により接着剤層を設けて配置する。ここでこのように本硬化することにより、この賦型用金型１０を使用した賦型処理により反射防止層２を作製するようにして、賦型用金型１０の信頼性、寿命を確保することができる。
【００６０】
この実施形態によれば、モスアイ構造に係る反射防止物品に関して、原版を使用して賦型用金型を作製するようにして、半硬化状態で原版から凹凸面層を剥離した後、硬化させることにより、原版が損傷しないようにすることができ、これにより安定かつ確実に多数の金型を作製することができる。
【００６１】
またこのときモスアイ構造による凹凸形状に比してピッチ及び振幅の大きな凹凸形状を備えた基材の表面形状に倣うように、微細凹凸形状を備えた凹凸面層を変形させて賦型用金型を作製することにより、種々の曲面形状を備えた部材に反射防止層を作製して反射防止を図ることができる。
【００６２】
〔第２実施形態〕
図７は、本発明の第２実施形態に係る賦型用金型の作製工程を示すフローチャートである。この実施形態では、原版作製工程ＳＰ２において、第１実施形態について上述したと同様にして原版（マスタ版）が作製される。また続く第１賦型版作製工程ＳＰ３において、原版を使用した賦型処理により第１の賦型用金型が作製される。また続く第２賦型版作製工程ＳＰ４において、第１の賦型用金型を使用した賦型処理により第２の賦型用金型が作製される。この実施形態では、この第２の賦型用金型を使用した賦型処理により反射防止物品が生産される。これによりこの実施形態に係る反射防止物品は、反射防止を図る電磁波の波長帯域の最短波長以下の間隔で微小突起を密接配置した微細凹凸形状による反射防止層が形成され、いわゆるモスアイ構造による微細凹凸形状により反射防止が図られる。
【００６３】
ここでこの実施形態において、第１賦型版作製工程ＳＰ３においては、塗工工程ＳＰ３−１において、図８（Ａ）に示すように、凹凸面層用基材１３に賦型処理用の樹脂材である紫外線硬化性樹脂が塗工されて賦型樹脂層２２が作製された後、半硬化工程ＳＰ３−２で半硬化されて凹凸面層１２が作製される（図８（Ｂ））。また続く剥離工程ＳＰ３−３において、凹凸面層用基材１３と凹凸面層１２との積層体が原版２１から剥離された後（図８（Ｃ））、積層工程ＳＰ３−４において、賦型用金型用基材１１に配置され（図８（Ｄ））、その後、本硬化工程ＳＰ３−５において凹凸面層１２が本硬化される。
【００６４】
これによりこの実施形態でも、原版に損傷を与えることなく、かつ賦型用金型として充分な強度を保持してなるように第１の賦型用金型が作製される。なおこの工程では、賦型対象の曲面形状に対応する凹凸面層１２の変形は、省略される。
【００６５】
このようにして本硬化すると、この実施形態では、続く金属薄膜作製工程ＳＰ３−６において、図８（Ｅ）に示すように、第１の賦型用金型の賦型処理面（凹凸面層１２の表面）に金属薄膜１２Ａが作製される。ここで金属薄膜１２Ａは、アルミニウム、銀等の金属材料により、厚み１０ｎｍ以上５０ｎｍ以下により作製される。なお金属薄膜１２Ａの金属材料は、特に限定されることなく、アルミニウム、銀、銅、金、および、これらの合金等を用いることができる。ここでこのように可視光域の電磁波の最短波長以下の間隔で微小突起又は微細穴を密接配置した微細凹凸形状面に、厚み１０ｎｍ以上５０ｎｍ以下により配置した金属薄膜１２Ａは、紫外線に対する反射率が高く、これにより紫外線に対して遮光率が高い特徴がある。またさらに波長２０００ｎｍ以下７８０ｎｍ以上の赤外線域においては、透過率が高い特徴がある。なお金属薄膜は、蒸着、スパッタリング等により作製することができる。
【００６６】
このように金属薄膜１２Ａを作製することにより、第１の賦型用金型は、金属薄膜１２Ａを作製しない場合に比して、凹凸面層１２の機械的強度も向上することができる。またこの種の賦型処理では、剥離に要する力を低減する目的で、界面活性剤等による離型剤を設ける場合があるものの、このように金属薄膜１２Ａを設けた場合には、この離型剤を金属薄膜１２Ａの表面に留めおくことができ、これにより離形性を向上することができる。
【００６７】
これによりこの実施形態では、このようして作製した第１の賦型用金型３０を使用して第２の賦型用金型を多数作製する場合に、第１の賦型用金型３０における凹凸面層１２の、第２の賦型用金型を作製する際の紫外線の照射による損傷を充分に低減し、賦型用金型３０を長寿命化する。また必要に応じて、この第２の賦型用金型を作製する際の紫外線硬化性樹脂の硬化時、第１の賦型用金型３０を透過するようにして赤外線を照射し、第２の賦型用金型における賦型樹脂層の硬化を促進させる。
【００６８】
すなわちこの実施形態では、このようして金属薄膜１２Ａを作製して第１の賦型用金型３０を作製すると、続く第２賦型用金型作製工程ＳＰ４の塗工工程ＳＰ４−１において、図９（Ａ）に示すように、紫外線硬化性樹脂を塗工して賦型樹脂層２３を作製し、さらに第２の賦型用金型に係る凹凸面層用基材２４を配置する。さらに続く半硬化工程ＳＰ４−２において、紫外線の照射により賦型樹脂層２３を半硬化させる。
【００６９】
この半硬化の際に、図９（Ｂ）に示すように、この実施形態では、凹凸面層用基材２４に紫外線に対して透明なフィルム材を適用して、凹凸面層用基材２４の側から紫外線（ＵＶ）を照射し、これにより賦型樹脂層２３を効率良く硬化させる。またこのようにして照射して賦型樹脂層２３を透過して第１の賦型用金型３０の表面に到来する紫外線を、金属薄膜１２Ａにより遮光し、これにより第１の賦型用金型３０における凹凸面層１２の損傷を有効に回避する。
【００７０】
また第１の賦型用金型３０の側に赤外線（ＩＲ）の照射源を配置し、第１の賦型用金型３０を透過させて第２の賦型用金型に係る賦型樹脂層２３に赤外線（ＩＲ）を照射し、これにより賦型樹脂層２３の硬化を促進させる。
【００７１】
このようにして賦型樹脂層２３を半硬化させることにより、この工程は、第２の賦型用金型に係る凹凸面層２５を作製する。この工程は、続く剥離工程Ｓ４−３において、凹凸面層２５を凹凸面層用基材２４と一体に剥離した後、第１の実施形態について上述した積層工程ＳＰ３−４、本硬化工程ＳＰ３−５と同様にして処理することにより第２の賦型用金型を作製する。
【００７２】
この実施形態によれば、原版から第１の賦型用金型、第２の賦型用金型を順次作製して反射防止物品を作製する場合にあっても、第１実施形態と同様の効果を得ることができる。
【００７３】
また金属薄膜の作製により第２の賦型用金型の作製に供する第１の賦型用金型を長寿命化することができる。なお金属薄膜は、第２の賦型用金型に設けるようにしてもよい。
【００７４】
〔他の実施形態〕
以上、本発明の実施に好適な具体的な構成を詳述したが、本発明は、本発明の趣旨を逸脱しない範囲で、上述の実施形態の構成を種々に変更することができる。
【００７５】
すなわち上述の実施形態では、陽極酸化処理とエッチング処理との繰り返しにより作製した原版を使用して、多数の賦型用金型を作製する場合について述べたが、本発明はこれに限らず、賦型用金型により作製した反射防止物品を原版として使用して賦型用金型を作製する場合にも広く適用することができる。
【００７６】
また上述の実施形態では、陽極酸化処理とエッチング処理との繰り返しにより原版を作製する場合について述べたが、本発明はこれに限らず、例えばフォトリソグラフィの手法により作製した微小突起又は微細穴の密接配置による原版を使用して、この原版から多数の賦型用金型を作製する場合等にも広く適用することができる。
【００７７】
また上述の実施形態では、紫外線硬化性樹脂を使用して賦型処理する場合について述べたが、本発明はこれに限らず、例えば熱硬化性樹脂を使用する場合等、種々の硬化性樹脂を使用して賦型処理する場合に広く適用することができる。
【００７８】
また上述の実施形態では、賦型対象の片面にモスアイ構造に係る微細凹凸形状を作製する場合について述べたが、本発明はこれに限らず、賦型対象を間に挟んで一対の賦型用金型を対向するように保持して賦型対象の両面に微細凹凸形状を同時に作製する場合、さらには１方の面に微細凹凸形状を賦型処理により作製した後、他方の面に微細凹凸形状を賦型処理により作製することにより、賦型対象の両面に微細凹凸形状を順次作製する場合等にも広く適用することができる。
【００７９】
また上述の実施形態では、賦型対象にモスアイ構造に係る微細凹凸形状を作製する場合について述べたが、本発明はこれに限らず、上述の実施形態に係る賦型用金型を、射出成形、ポッティング等の成形用の金型に利用して、モスアイ構造に係る微細凹凸形状と一体に賦型対象を作製する場合にも広く適用することができる。
【符号の説明】
【００８０】
１  反射防止物品
１Ａ  レンズ面
２  反射防止層
２Ａ、５、２２、２３  賦型樹脂層
３   微細穴
４  レンズ本体
４Ａ  接続部
６  レンズシート
１０、３０  賦型用金型
１１、２３  基材
１２、２５  凹凸面層
１２Ａ  金属薄膜
１３、２４  凹凸面用基材
２１  原版
【図１】
2017173690.tif 000003
【図２】
2017173690.tif 000004
【図３】
2017173690.tif 000005
【図４】
2017173690.tif 000006
【図５】
2017173690.tif 000007
【図６】
2017173690.tif 000008
【図７】
2017173690.tif 000009
【図８】
2017173690.tif 000010
【図９】
2017173690.tif 000011